(57)【要約】      （修正有）【課題】  緯方向の伸びが大きな着用快適性に優れたストレッチ性裏地の提供。【解決手段】  ポリエステル系長繊維又はセルロース系長繊維を経糸に用い、実質的に無撚のポリエステル系長繊維又はセルロース系長繊維を緯糸に用い、さらに前記経糸を撚り係数（Ｋ）２０００〜１５０００として有撚化させることにより、経糸に使われる長繊維の単糸同志を収束させて経糸の断面形状を円形化せしめることにより、緯糸対比経糸の曲げ硬さを高めることによって、織物の緯糸にクリンプ率が付き易くした。この緯糸にクリンプが付きやすい生機に精練の前あるいは後の段階で幅入れ処理を施すことで最終製品の裏地の緯伸び率を向上させる。【選択図】図２
2006207078.tif 000002
【特許請求の範囲】
【請求項１】
下式（１）で定義される撚り係数（Ｋ）が２０００〜１５０００のポリエステル系長繊維又はセルロース系長繊維を経糸に、実質的に無撚のポリエステル系長繊維又はセルロース系長繊維の原糸を緯糸に用いて成る織物に於いて、かかる織物の緯伸び率が８〜２０％、織物表面の動摩擦係数が０．２０〜０．４０、下式（２）で定義されるクリンプ指数（Ｃ）が０．００７〜０．０１５であることを特徴とする緯ストレッチ裏地。
Ｋ＝（０．９×Ｄ）０．５×Ｔ      （１）
Ｃ＝製品の緯糸のクリンプ率／｛Ｍ×（Ｄ）０．５｝      （２）
式中、Ｄは経糸繊度（ｄｔｅｘ）、Ｔは撚糸回数（ｔ／ｍ）、Ｍは経糸密度（本／インチ）を意味する。
【発明の詳細な説明】
【技術分野】
【０００１】
本発明は、緯方向に高い伸びを有するストレッチ裏地に関する。
【背景技術】
【０００２】
近年、衣料分野に於いても着用快適感を求める気運が高まり、ストレッチを謳った商品が数多く見られるようになった。特に表地として使われる織物のストレッチ化が進行し、それらに併せるかたちで裏地や芯地等の副資材にもストレッチが要求されるようになった。そのため裏地でも各種方法でストレッチを持たせた商品が出つつある。例えば、糸自体がゴムのように伸びるスパンデックス糸を芯糸に用い、その周りにマルチフィラメントを巻きつけたカバリング糸を利用する方法が一般的に知られている。この方法で得られた裏地は地厚感やふかつき感が出易く、且つ、滑りも悪くなるため裏地としてはそれ程波及していない。他の手段としては仮撚加工糸の嵩高性や捲縮性を利用したものや仮撚加工糸の追撚糸や撚糸の解撚力を利用したもの等が挙げられる。これらの方法で得られる裏地もふかつき感やザラツキ感、シボ感等が発現し、裏地としての品位は低いものであった。
【０００３】
一方、特許文献１には、上記品位を損ねることなく緯方向に５〜１２％のストレッチを有する裏地が開示されている。該文献に開示された裏地の緯ストレッチ率は実質７−８％が中心である。この特許が出願された時代の表地にとって、そのストレッチ率は１０％前後が平均であった為、上記裏地の伸び率でも充分対応可能であったものと推測される。しかしながら最近の表地のストレッチは１５％〜２０％前後ものが増えてきており、前述の裏地では表地の伸びに充分対応することが出来ないのが現実となりつつある。そのためこれら課題を克服するためには裏地自体のストレッチ率の底上げが必要不可欠となっている。このように現実的には良好な滑り性とストレッチ性を充分満たし、かつ、最近の表地のストレッチに対応できる裏地が無いのが実状である。
【特許文献１】国際公開  ＷＯ９９／３１３０９号明細書
【発明の開示】
【発明が解決しようとする課題】
【０００４】
本発明の目的は、滑り性を損ねることなく緯方向の伸びが大きなストレッチ性を有する着用快適性に優れた裏地を提供することにある。すなわち、かかる滑り性やストレッチ性能の他に裏地の表面構造の尺度となるクリンプ指数を制御することにより着用時の着脱性や縫目滑脱性、及び、動作追従性などが優れた裏地の提供を可能ならしめるものである。本発明の更なる目的は、前記機能を有するポリエステル系長繊維１００％の裏地、ポリエステル系長繊維とセルロース系長繊維の交織裏地、及び、セルロース系長繊維１００％の裏地を提供することにある。
【課題を解決するための手段】
【０００５】
本発明者らは前記課題を解決するために、緯伸び率に直接反映する緯糸のクリンプ率を如何に高めるかを詳細に検討した結果、経糸に適度な撚りを掛けることで生機に効率的に緯糸クリンプ率を付与することが可能となり、そしてその付与された生機クリンプ率の高さが前駆体となって、後工程（精練・熱処理・セット）でストレッチ率に繋がる緯糸クリンプ率が容易に増加することを見出し、本発明に到達したものである。ここで言うクリンプ率とは、生機や最終仕上げ品の織物の緯方向に２０ｃｍの印を付けた後、織物から取り出した緯糸に繊度の１／１０の荷重を掛け、その時の印間の長さ（Ｌ）から次式で算出される値である。
クリンプ率（％）＝｛（Ｌ−２０）／２０｝×１００・・・（３）
【０００６】
すなわち、本発明は、下式（４）で定義される撚り係数（Ｋ）が２０００〜１５０００のポリエステル系長繊維又はセルロース系長繊維を経糸に、実質的に無撚のポリエステル系長繊維又はセルロース系長繊維の原糸を緯糸に用いて成る織物に於いて、かかる織物の緯伸び率が８〜２０％、織物表面の動摩擦係数が０．２０〜０．４０、下式（５）で定義されるクリンプ指数（Ｃ）が０．００７〜０．０１５であることを特徴とする緯ストレッチ裏地から構成される。
Ｋ＝（０．９×Ｄ）０．５×Ｔ      （４）
Ｃ＝製品の緯糸のクリンプ率／｛Ｍ×（Ｄ）０．５｝      （５）
式中、Ｄは経糸繊度（ｄｔｅｘ）、Ｔは撚糸回数（ｔ／ｍ）、Ｍは経糸密度（本／インチ）を意味する。
また、緯伸び率と動摩擦係数は後述するＫＥＳ（カトーテック社製）法で計測される値を意味する。
【発明の効果】
【０００７】
本発明の裏地織物は、適度なストレッチ性を有するので着用時の圧迫性が低く運動追従性にも優れる。また、滑脱が起こり難く保型性にも優れる。また、滑り性も良好なため着脱が容易であるばかりか動き易さの点でも優れる。
【発明を実施するための最良の形態】
【０００８】
本発明について、以下具体的に説明する。
本発明の第一の特徴は、撚り係数（Ｋ）が２０００〜１５０００のポリエステル系長繊維又はセルロース系長繊維を経糸に、実質的に無撚のポリエステル系長繊維の原糸又はセルロース系長繊維の原糸を緯糸に用いる点にある。
緯糸原糸使いの場合、緯伸び率は緯糸のクリンプ率にほぼ対応することから如何に緯糸に効率的にクリンプを付けるかが重要となる。本発明者らは種々の検討からポリエステル系長繊維であってもセルロース系長繊維であっても生機段階での緯糸のクリンプ率の大小が後工程（精練工程、熱処理工程）で発現する緯糸のクリンプ率と相関することを見出した。すなわち、生機クリンプ率が大きいものほど最終製品の緯ストレッチ率が大きくなる。
【０００９】
従って、緯糸の生機クリンプ率を何らかの手段で高められれば、緯ストレッチ率を向上させることが可能となる。本願発明者らはその手段を種々検討した結果、経糸に撚りを与えることで生機の緯糸クリンプ率が向上し、それらが最終製品の織物の緯クリンプ率の向上に繋がること、すなわち、緯伸びに反映されることを見出し本発明に到達したものである。
従来の経糸と緯糸が共に長繊維の原糸からなる織物の場合、織物中の経糸と緯糸の断面形状は、長繊維を構成する数十本の単糸間の拘束力が弱いため経糸は緯糸に緯糸は経糸に押え付けられ共に扁平となる。この場合、生機の緯糸のクリンプ率は極めて低いものとなり後工程を如何に工夫しても高いストレッチを達成させることはできない。
【００１０】
本発明で原糸使いでも従来技術より緯ストレッチ率が向上した技術ポイントは、（１）経糸を有撚化させることにより、経糸に使われる長繊維の単糸を収束させ経糸の断面形状を円形化せしめることで緯糸のクリンプを形成し易くしたこと、（２）経糸の有撚化で緯糸対比経糸の曲げ硬さを高め、曲げ柔かい緯糸側にクリンプを付き易くしたこと、にある。すなわち、経糸に撚糸をかけることで経糸の断面形状を真円化させると共に曲げ硬さを高め、生機段階の緯糸により一層クリンプが付き易くすることに成功し、本発明の緯ストレッチ裏地の創出が可能となった。経糸の有撚化と緯糸の原糸使いが必須要件であり、後述するが緯糸には原糸の中でも曲げ柔かいものを使用することが好ましい。
【００１１】
後述する比較例２の織物断面の電子顕微鏡写真を図１に、実施例７の織物断面の電子顕微鏡写真を図２にそれぞれ示す。これらの写真は、それぞれ染色前の精練幅入れ・乾燥後の織物を、経糸断面が現われるようにカットし、金属蒸着した後電子顕微鏡で観察した（この形態が最終仕上がり品の形態にほぼ近く、精練・仕上げ加工前の生機状態での形態もこれらと相似形態を取っている）ものであり、経糸の断面形状と緯糸のクリンプ形態を示す。経糸の断面形状を比較すると、後述する撚り係数（Ｋ）＝７１００である撚糸使いの実施例７と、撚り係数（Ｋ）＝１０５０であって実質的に無撚に近い糸使いの比較例２とでは、経糸断面の形状が異なり、それに伴い緯糸のクリンプ形態も大幅に違っていることが判る。
【００１２】
経糸の撚糸回数は用いる緯糸の繊度等によっても変化するため、本願発明では下記式（６）で示す撚り係数（Ｋ）で規定している。
撚り係数（Ｋ）＝（０．９×Ｄ）０．５×Ｔ      （６）
式中、Ｄは経糸繊度（ｄｔｅｘ）、Ｔは撚糸回数（ｔ／ｍ）を意味する。
本発明では２０００〜１５０００の範囲の撚り係数（Ｋ）の糸が経糸に用いられることを特徴とする。撚り係数が２０００以下の場合は無撚使いよりクリンプが形成しやすいものの、経糸断面の形状がやや扁平になるので充分なストレッチ裏地を得ることが出来ない。一方、撚り係数が１５０００以上になると解撚し易くなりシボの発生やふかつき感が出易くなったり、見掛けの繊度が低下するため透け感が高まったり、ハリ感が出たりするので好ましくない。
【００１３】
本発明の経糸に用いられるポリエステル系長繊維とは、ポリエチレンテレフタレート、ポリブチレンテレフタレート、ポリトリメチレンテレフタレートなどのホモポリマー、これらポリマーらのポリエステル共重合体などの繊維形成性を有するポリエステル重合体からなる繊維が用いられる。滑り性等の面からポリエチレンテレフタレートからなる繊維が好ましい。繊維中に制電剤、難燃剤、耐熱剤、耐光剤、酸化チタン等の添加剤が添加されていても何ら差し支えはない。繊維の断面形状は特に制限されるものではなく、丸型の他に三角型、Ｌ型、Ｙ型、Ｔ型、の多角形型でも良いし、多葉型、中空型や扁平型、不定形型など任意である。
【００１４】
また、経糸に用いられるセルロース系長繊維は、銅アンモニア法レーヨン、ビスコース法レーヨン、ポリノジックレーヨン、有機溶剤（ＮメチルモルフォリンＮオキサイド）紡糸繊維やアセテート繊維などが代表例として挙げられる。
経糸に用いられるポリエステル系長繊維、セルロース系長繊維の繊度は好ましくは３３〜１３３デシテックス（ｄｔｅｘ）、より好ましくは５６〜１１０ｄｔｅｘであり、単糸繊度は特に限定されるものではないが好ましくは０．５〜１０ｄｔｅｘ、より好ましくは０．５〜５ｄｔｅｘである。
一方、本発明の緯糸に使用できる繊維としては、実質的に仮撚りや撚糸等が施されていない無撚のポリエステル系長繊維又はセルロース系長繊維の原糸が挙げられる。これらの原糸は実質的に無撚であるがフィラメントを収束させるためにインターレースの付与や軽度の撚り（１０〜２００ｔ／ｍ程度）をかけたりしても構わない。
【００１５】
本発明の緯糸に用いられるポリエステル系長繊維としては、ポリエチレンテレフタレート、ポリブチレンテレフタレート、ポリトリメチレンテレフタレートなどのホモポリマー、これらポリマーらのポリエステル共重合体などの繊維形成性を有するポリエステル重合体からなる繊維が用いられる。滑り性等の面からポリエチレンテレフタレートからなる繊維が好ましい。繊維中に制電剤、難燃剤、耐熱剤、耐光剤、酸化チタン等の添加剤が添加されていても何ら差し支えはない。
また、緯糸に用いられるセルロース系長繊維は、銅アンモニア法レーヨン、ビスコース法レーヨン、ポリノジックレーヨン、有機溶剤（ＮメチルモルフォリンＮオキサイド）紡糸繊維やアセテート繊維などが挙げられる。
【００１６】
緯糸に用いられるポリエステル系長繊維、セルロース系長繊維の繊度は好ましくは３３〜１３３デシテックス（ｄｔｅｘ）、より好ましくは５６〜１１０ｄｔｅｘであり、単糸繊度は特に限定されるものではないが好ましくは０．５〜１０ｄｔｅｘ、より好ましくは０．５〜５ｄｔｅｘである。
繊維の断面形状は特に制限されるものではないが、緯伸びを効率良く発現させるには曲げ柔かい原糸を用いた方が望ましい。丸断面形状の場合は単糸繊度が小さいすなわち単糸径が小さい方が好ましいし、扁平度の高い原糸を用いることが特に好ましい。扁平形状は特に限定されないが、単なる扁平型ではなくＷ型、Ｉ型、ブーメラン型、波型、串団子型等、実質的に扁平であり特定の方向に曲げ柔かい断面構造を有する原糸が特に好ましい。
【００１７】
経糸と緯糸の素材の組み合わせには、ポリエステル系長繊維１００％の裏地、セルロース系長繊維１００％の裏地、および、ポリエステル系長繊維とセルロース系長繊維の交織裏地２種、計４種の組み合わせが存在するが何ら制限はない。
本発明の第二の特徴は、織物の緯伸び率が８〜２０％、織物表面の動摩擦係数が０．２０〜０．４０、クリンプ指数（Ｃ）が０．００７〜０．０１５である点にある。
【００１８】
本発明の目的である着用時の縫目の滑脱や圧迫感を抑制ならびに着用快適性に優れた裏地を得るためには、裏地の緯方向の伸びと裏地表面の動摩擦係数が上記の特定範囲に設計された織物でなければならない。すなわち、本発明の裏地の緯伸びは８〜２０％が好ましく、更に好ましくは１０〜２０％、特に好ましくは１２〜２０％である。本発明裏地の緯伸び率は、撚り係数（経糸繊度、撚り数）や織物密度や加工条件（幅入れ率）によって制御・調整することができる。
【００１９】
従来の５〜１０％程度の緯伸びを有する表地に対して、裏地に必要とされる緯伸びは「きせ（着心地を阻害しないために表地のサイズより大きめに裏地を裁断し縫目近辺で裏地を折り返し、裏地にゆとりを持たせること）」の存在や表地の保型性を考慮すると、表地の緯伸びの７割程度（３．５〜７％）で充分対応可能であるが、前述したように最近の表地の伸びは１５〜２０％前後のものが主流となりつつあり、これらのストレッチ表地に対応するためには裏地としてそれ以上の緯伸びが必要である。本発明者らが緯伸び１５％の表地に緯伸びの異なる裏地を付けて着用試験を行った結果、裏地の伸びとしては８％以上あれば動作時にも圧迫感や不快感を感じることがないことを確認した。 一方、裏地の緯伸びが２０％を超えると緯糸のクリンプが大きくなるなるため、表面のざらつきが増し滑り性が低下するので着用快適感が損なわれ望ましくない。
【００２０】
また、裏地として必要とされる性能であるホツレ耐久性や緯糸の目よれ等を満足するためには、（７）式で示されるクリンプ指数（Ｃ）がある特定の範囲に収まっていることが望ましい。
クリンプ指数（Ｃ）＝製品の緯糸のクリンプ率／｛Ｍ×（Ｄ）０．５｝      （７）
式中、Ｄは経糸繊度（ｄｔｅｘ）、Ｍは経糸密度（本／インチ）を意味する。
クリンプ指数は、織物の緯伸びと経糸のカバーファクターに関して裏地の表面構造を特定する尺度である。本発明裏地の織物単位でのクリンプ指数としては０．００７〜０．０１５の範囲にあることが好ましい。０．００７未満になると緯糸のクリンプ率が低く緯伸びが８％未満の裏地となったり、経糸密度が多すぎたり経糸繊度が太すぎると風合いが硬くなるので好ましくない。一方、０．０１５を越える場合は緯糸のクリンプ率が大きすぎるか経糸密度が少なすぎたり経糸繊度が小さすぎて緯糸の緩んだ織物構造となるため目よれやホツレが発生し易くなるので好ましくない。
【００２１】
一方、着用快適感を左右する裏地特性として滑り性が挙げられるが、それらを満足なものにするためには裏地の動摩擦係数を０．２０〜０．４０の範囲にすることが必要である。緯伸び率と比例して動摩擦係数も高くなる傾向にあるが、０．４０以下であれば着用感を損ねるものではない。０．４以上になると着脱性や肌触り性が悪く裏地としては好ましくない。また、０．２０未満の場合、例えばスカートを着用して椅子等に腰掛けた場合に、表地や素肌やパンティストキングなどとの滑りが良すぎる為に、スカートの裾部などがずれ易くなったり体勢が崩れ易くなったりするなどの支障をきたすので好ましくない。
【００２２】
本発明の裏地の織物組織としては、平織、綾織、朱子織などが挙げられ、何れの織組織を採用するかは裏地の用途領域、要求特性などによって適宜決定すればよい。例えば、婦人服に関しては、薄くてソフトな風合いが好まれることから、特に平組織の裏地とすることが好ましいし、紳士服の場合には、滑りとある程度の厚み感が必要となるので綾組織の裏地とすることが好ましい。
【００２３】
本発明の裏地は後述する方法によって製造することができる。製造法は基本的には引用文献１に記載されている方法と同様で、生機を処理するに当たって生機の幅に対して精練前又は精練後に５〜３０％の幅入れ熱処理を行なえばよい。すなわち、緯方向（幅方向）より経方向がより緊張状態となる状態で幅入れ処理することにより、緯糸密度の増加を極力抑えながら経糸密度の増加に伴う織物の幅方向の組織収縮（緯糸にクリンプを形成させる）を起こさせることにより達成できるものである。
【００２４】
緯糸がポリエステル系長繊維の場合、生機織物を精練前又は精練後に生機幅に対して５〜３０％の幅入れした状態で１６０℃〜２１０℃の熱処理を行うことで本発明裏地を達成することができる。これは、生機織物中に形成された緯糸のクリンプと、ポリエステル系長繊維の熱収縮率とを利用して、緯糸に高度にクリンプを形成させて緯伸びを発現させる原理からなる。例えば、織物の加工時に熱処理機として一般的に用いられているピンテンター型のヒートセッターで熱処理する場合、製織後または精練後の織物の両端を固定した状態で熱処理するが、その固定した幅を製織後または精練後の織物幅より狭くして、且つ、経方向により緊張させた状態で処理すればよい。ここで精練とは、製織後の織物に付着している油剤や経糸糊剤などを除去する工程であり、この精練で用いられる処理液としては、水または界面活性剤とアルカリを含む水溶液がよい。装置的には、織物の精練で一般的に使用されているオープンソーパー型連続精練機、液流染色機、浴中懸垂型連続精練機、ウインス精練機、ソフサ精練機などを用いればよい。
【００２５】
幅入れ熱処理及び精練を終了した後は、裏地の一般的な加工工程である染色、仕上げ工程が適用される。風合いをよりソフトにする場合には、染色前にアルカリ減量加工を行っても差し支えない。ポリエステル系長繊維の染色加工は通常の裏地の加工方法が適用され、液流型染色機、ジッガー染色機、ビーム染色機、ウインス染色機などが使用できる。仕上げ加工についても同様で通常の裏地の加工方法を採用すればよい。この仕上げ工程で、付加的に仕上げ剤として帯電防止剤、撥水剤、吸汗剤などを付与することができる。また、織物表面の光沢、平滑性、風合いを改善するためにカレンダー処理やエンボス処理などを適用することもできる。
【００２６】
緯糸にポリエステル系長繊維、経糸にセルロース系長繊維を用いた交織織物の場合の染色加工では、まず上記と同様な方法で幅入れ、精練した後にポリエステル系長繊維の染色を行う。次いで、セルロース系長繊維の染色を行う。この場合、ポリエステル系長繊維を染色した染色機と同機を用いて染色しても良いし、コールドパッドバッチ法やパッドスチーム法やジッガー法による別の染色機を用いて染色することもできる。
【００２７】
また、緯糸がセルロース系長繊維の場合、生機状態で織物に水、スチーム、アルカリ水溶液を付与した後、該織物を生機幅に対して５〜１５％の幅入れした状態で１００℃〜２１０℃の熱処理を行えばよい。これは生機織物中に形成された緯糸のクリンプとセルロース系長繊維が水によって生起する膨潤作用を最大限に利用して緯糸に高度にクリンプを形成させて緯伸び発現させる原理からなる。セルロース系長繊維が酢酸セルロースの場合は精練前に織物を生機幅に対して５〜１５％の幅入れした状態で１６０℃〜２１０℃の熱処理を行えばよい。これは生機織物中に形成された緯糸のクリンプと酢酸セルロース繊維の熱収縮率とを利用して緯糸に高度にクリンプを形成させて緯伸び発現させる原理からなる。
【００２８】
精練前の生機織物に水を付与するには、織物に均一に水を付与できる方法、例えば、浸漬法やスプレー法やキスロール法などが挙げられるが、加工コストや加工安定性を考慮すると浸漬法が好ましい。セルロース系長繊維の膨潤を更に大きくするために水酸化ナトリウムや水酸化カリウム、炭酸ナトリウムなどのアルカリ性化合物を１０ｗｔ％程度まで添加することもできる。水付与後に熱処理機として一般的に用いられているピンテンター型のヒートセッターで熱処理する場合、製織後または精練後の織物の両端を固定した状態で熱処理するが、その固定した幅を製織後または精練後の織物幅より狭くして、且つ、経方向により緊張させた状態で処理すればよい。幅入れ熱処理及び精練を終了した後は、裏地の一般的な加工工程である染色、仕上げ工程が適用される。
【実施例】
【００２９】
以下、本発明を実施例で具体的に説明するが、本発明は実施例のみに限定されるものではない。尚、測定方法、評価方法等は下記の通りである。
（１）緯伸び率の評価
カトーテック（株）製のＫＥＳ−ＦＢ１を用いて、２０ｃｍ×２０ｃｍの織物を把持長（Ｌ）５ｃｍ、引っ張り速度０．２ｍｍ／秒で緯方向に伸長し、４９０Ｎ／ｍの応力下での伸びＥ（％）を次式により算出した。
Ｅ（％）＝（ΔＬ／Ｌ）×１００        （８）
ここでΔＬは４９０Ｎ／ｍ応力下で伸びた長さ（ｃｍ）である。
【００３０】
（２）動摩擦係数の評価
カトーテック（株）のＫＥＳ−ＳＥを用いて、金巾３号精練上がりの綿布を摩擦面寸法が１ｃｍ×１ｃｍで重量が２５ｇの摩擦子に取り付けて、５ｃｍ／ｍｉｎの速度で固定した裏地の表面上を滑らせ、その時の摩擦抵抗力から次式によって動摩擦係数（μ）を求めたものである。式中のＡは測定器に掲示された摩擦抵抗力の平均値（ｇｆ）、Ｂは摩擦子の重量（ｇ）をそれぞれ表わす。なお、摩擦係数は裏地の経糸方向に滑らした値と緯糸方向に滑らせたときの値の平均値を裏地の動摩擦係数とした。
動摩擦係数（μ）＝Ａ／Ｂ        （９）
【００３１】
（３）緯糸のクリンプ率
緯糸のクリンプ率は、織物の緯糸方向に２０ｃｍの印を付けた後、織物を分解して取り出した緯糸に繊度の１／１０の荷重をかけ、そのときの長さＳ（ｃｍ）を計測して次式により算出した。
緯糸のクリンプ率（％）＝{（Ｓ−２０）／２０}×１００  ・・・（１０）
【００３２】
（４）縫目滑脱
ＪＩＳ−Ｌ−１０９６法（Ｂ法）に準拠して測定した。着用時には緯方向に応力が加わり易いので緯方向の滑脱（緯糸が滑脱する発生する緯糸上の経糸のズレ量）を計測した。経方向１０ｃｍ（幅）、緯方向１７ｃｍ（長さ）のピースを長さの半分に折り、縫い代１ｃｍで本縫いし（針１１番、糸５０番ポリエステル糸、５針／ｃｍ）、折り目を切断した。このピースを引っ張り試験で定荷重（５ｋｇ／インチ）の負荷を掛け、無荷重で1時間後に０．５ｋｇ／インチの荷重を掛けその時の縫目ズレ量を縫目滑脱量とした。値はｎ＝３の平均値で算出した。
【００３３】
以下、実施例１〜５、比較例１に於いて、経糸にポリエステル系長繊維を用いた場合の実例を開示する。
〔実施例１〕
経糸に撚り係数（Ｋ）が４２６０の５６ｄｔｅｘ／２４ｆのポリエチレンテレフタレート（鞘芯構造の制電糸）、緯糸に断面形状がＷ型をした５６ｄｔｅｘ／３０ｆポリエチレンテレフタレート（長径と短径の長さの比は約３：１）を用いて、経糸密度１２２本／インチ、緯糸密度９９本／インチの平織物を製織した。
この生機をピンテンターにより、１９０℃×３０秒の条件で生機織物幅に対して１５％の幅入れを行った。次にオープンソーパー型の連続精錬機を用いて、９０℃のＮａＯＨ５ｇ／ｌとノニオン系界面活性剤２ｇ／ｌを含む浴で処理した後、湯洗（８０℃）・脱水・乾燥（１２０℃）し精練を行った。引き続き、パッドスチーム法（ＮａＯＨ１２５ｇ／ｌ、浸透剤ネオレートＮＡ３０  １０ｇ／ｌ、絞り率４０ｗｔ％）でアルカリ減量を行った。染色は液流染色機を用い、分散染料（Ｃ．Ｉ  ＤＩＳＰＥＲＳＥ  ＢＬＵＥ  ２９１  ：１％ｏｗｆ）と分散剤（明成化学社製、ディスパーＴＬ：１ｇ／ｌ）とＰＨ調整剤（酢酸：０．５ｃｃ／ｌ）からなる浴で１３０℃×３０分染色し、その後還元洗浄を経て染色織物を得た。かかる織物を撥水剤（日華化学社製、ＮＫガードＦＧＮ８００：１ｗｔ％）と制電剤（ミヨシ油脂社製、ミュウロンＡＳ２２２：１ｗｔ％）からなる水溶液を用いてパッドドライキュア法（予備乾燥１００℃×１分、本乾燥１８０℃×３０秒）で仕上げ加工を行い裏地を得た。物性結果を表１に示す。
【００３４】
〔実施例２〕
経糸に撚り係数（Ｋ）が４２６０の５６ｄｔｅｘ／２４ｆのポリエチレンテレフタレート（鞘芯構造の制電糸）、緯糸に断面形状がＷ型をした８４ｄｔｅｘ／３０ｆポリエチレンテレフタレート（長径と短径の長さの比は約３：１）を用いて、経糸密度１１７本／インチ、緯糸密度８０本／インチの平織物を製織した。
この生機をピンテンターにより、１９５℃×３０秒の条件で生機織物幅に対して１８％の幅入れを行った。精練・アルカリ減量・染色・仕上げ加工は実施例１と同様の方法で行い裏地を得た。物性結果を表１に示す。
【００３５】
〔実施例３〕
経糸に撚り係数（Ｋ）が７１００の５６ｄｔｅｘ／２４ｆのポリエチレンテレフタレート（鞘芯構造の制電糸）、緯糸に丸断面の８４ｄｔｅｘ／７０ｆポリエチレンテレフタレートを用いて、経糸密度１２０本／インチ、緯糸密度８２本／インチの平織物を製織した。
この生機をピンテンターにより、１９０℃×３０秒の条件で生機織物幅に対して１６％の幅入れを行った。精練・アルカリ減量・染色・仕上げ加工は実施例１と同様の方法で行い裏地を得た。物性結果を表１に示す。
【００３６】
〔実施例４〕
経糸に撚り係数（Ｋ）が７１００の５６ｄｔｅｘ／２４ｆのポリエチレンテレフタレート（鞘芯構造の制電糸）、緯糸に８４ｄｔｅｘ／４５ｆのキュプラアンモニウムレーヨンを用いて、経糸密度１２０本／インチ、緯糸密度８５本／インチの平織物を製織した。
この生機を２５℃の水に約５秒浸漬した後、脱液機にて絞り率４８％にしたあと連続的にピンテンターにて、製織後の織物幅に対して１４％の幅入れを１７０℃×３０秒の条件で行った。精練は実施例１と同様にオープンソーパー型連続精練機を用いて行った。染色は液流染色機を用いて１３０℃で６０分行った。染色条件は浴比１：２０、浴ＰＨ５．５、薬剤としては分散染料（Ｃ．Ｉ  ＤＩＳＰＥＲＳＥ  ＢＬＵＥ  ２９１：１％ｏｗｆ）、直接染料（Ｃ．Ｉ  ＤＩＲＥＣＴ  ＢＬＵＥ  ２９１：１％ｏｗｆ）、分散剤（明成化学社製、ディスパーＴＬ：１ｇ／ｌ）、硫酸ナトリウム５０ｇ／ｌを用いた。仕上げ加工はパッドドライキュア法で、樹脂にはノンホルマリン系樹脂（住友化学社製、スミテックスレジンＮＦ−５００Ｋ：５ｗｔ％）を、触媒には金属塩系触媒（住友化学社製、スミテックスＡＣＣ  Ｘ−１１０：１．５ｗｔ％）を、柔軟剤にはメチロールアミド系柔軟剤（日華化学社製、ニッカＭＳ−１Ｆ：１ｗｔ％）を用いて、ディップ・ニップ後、予備乾燥（１００℃×１分）し架橋のための熱処理（１６０℃×９０秒）を行い、裏地を得た。物性結果を表１に示す。
【００３７】
〔比較例１〕
実施例１の経糸が５６ｄｔｅｘ／２４ｆのポリエチレンテレフタレート（鞘芯構造の制電糸）の無撚使い以外は、すべて実施例１と同様の方法で行い裏地を得た。物性結果を表１に示す。
【００３８】
〔実施例５〕
実施例３の緯糸が８４ｄｔｅｘ／３６ｆ丸型断面のポリエチレンテレフタレート使い以外は、すべて実施例２と同様の方法で行い裏地を得た。物性結果を表１に示す。
以下の実施例６〜１３、比較例２〜４に於いて、経糸にセルロース系長繊維を用いた場合の実例を開示する。
【００３９】
〔実施例６〜８〕
経糸に撚り係数（Ｋ）が２１００（実施例６）と４２６０（実施例７）と７１００（実施例８）の５６ｄｔｅｘ／３０ｆのキュプラアンモニウムレーヨン、緯糸に５６ｄｔｅｘ／４５ｆのキュプラアンモニウムレーヨンを用いて、経糸密度１３６本／インチ、緯糸密度１０３本／インチの平織物を製織した。
この生機を製織後の織物幅に対しておよそ１２％の幅入れを行うためにオープンソーパー型の連続精錬機を用いて、３０℃の３．１５ｗｔ％ＮａＯＨ水溶液（５°ボウメ）に浸漬した後、湯洗（８０℃）・水洗を繰り返し脱水・乾燥（１２０℃）させた。実質的な幅入れ率は、撚り係数が高くなるほど高くなった（９．５％、１０．２％、１１．２％）。染色はコールドバッチ法で２５℃で１５時間行った。、染料にはビニルスルフォン系反応染料（ＳＵＭＩＦＩＸ  ＮＡＶＹ  ＢＬＵＥ  ＧＳ：１％ｏｗｆ）を、助剤には水酸化ナトリウム１０ｇ／ｌを用いた。引き続く仕上げ加工は実施例４の処方に準じて実施し、裏地を得た。但し、樹脂と触媒濃度は２倍量使用した。物性結果を表２に示す。
【００４０】
〔比較例２〜３〕
経糸に撚り係数（Ｋ）が１０６０（比較例２）と１６３００（比較例３）の５６ｄｔｅｘ／３０ｆのキュプラアンモニウムレーヨン、緯糸に５６ｄｔｅｘ／４５ｆのキュプラアンモニウムレーヨンを用いて、経糸密度１３６本／インチ、緯糸密度１０３本／インチの平織物を製織した。
この生機を実施例６の方法の準じて精練・幅入れ、染色、仕上げ加工を行い、裏地を得た。物性結果を表２に示す。
【００４１】
〔実施例９〕
経糸に撚り係数（Ｋ）が１４１００の６６ｄｔｅｘ／３６ｆのキュプラアンモニウムレーヨンをＳＳＺＺ２本交互使いで用い、緯糸に８４ｄｔｅｘ／５４ｆのキュプラアンモニウムレーヨンを用いて、経糸密度１１８本／インチ、緯糸密度８３本／インチの平織物を製織した。この生機を実施例６の方法の準じて精練・幅入れ、染色、仕上げ加工を行い、裏地を得た。物性結果を表２に示す。
【００４２】
〔実施例１０〕
経糸に撚り係数（Ｋ）が１４２００の８４ｄｔｅｘ／４５ｆのキュプラアンモニウムレーヨンをＳＳＺＺ２本交互使いで用い、緯糸に８４ｄｔｅｘ／４５ｆのキュプラアンモニウムレーヨンを用いて、経糸密度１１３本／インチ、緯糸密度７２本／インチの平織物を製織した。この生機を実施例６の方法の準じて精練・幅入れ、染色、仕上げ加工を行い、裏地を得た。物性結果を表３に示す。
【００４３】
〔比較例４〕
実施例１０の経糸が８４ｄｔｅｘ／４５ｆのキュプラアンモニウムレーヨンの無撚使い以外は、すべて実施例１０と同様の方法で行い裏地を得た。物性結果を表３に示す。
【００４４】
〔実施例１１〕
経糸に撚り係数（Ｋ）が７１００の５６ｄｔｅｘ／３０ｆのキュプラアンモニウムレーヨン、緯糸に断面形状がＷ型をした８４ｄｔｅｘ／３０ｆポリエチレンテレフタレート（長径と短径の長さの比は約３：１）を用いて、経糸密度１３６本／インチ、緯糸密度８５本／インチの平織物を製織した。
この生機をピンテンターにより、１９０℃×３０秒の条件で生機織物幅に対して１２％の幅入れを行った。精練は実施例１と同様にオープンソーパー型連続精練機を用いて行った。染色は液流染色機を用いて１３０℃で６０分行った。染色条件は浴比１：２０、浴ＰＨ５．５、薬剤としては分散染料（Ｃ．Ｉ  ＤＩＳＰＥＲＳＥ  ＢＬＵＥ  ２９１：１％ｏｗｆ）、直接染料（Ｃ．Ｉ  ＤＩＲＥＣＴ  ＢＬＵＥ  ２９１：１％ｏｗｆ）、分散剤（明成化学社製、ディスパーＴＬ：１ｇ／ｌ）、硫酸ナトリウム５０ｇ／ｌを用いた。仕上げ加工はパッドドライキュア法で、樹脂にはノンホルマリン系樹脂（住友化学社製、スミテックスレジンＮＦ−５００Ｋ：５ｗｔ％）を、触媒には金属塩系触媒（住友化学社製、スミテックスＡＣＣ  Ｘ−１１０：１．５ｗｔ％）を、柔軟剤にはメチロールアミド系柔軟剤（日華化学社製、ニッカＭＳ−１Ｆ：１ｗｔ％）を用いて、ディップ・ニップ後、予備乾燥（１００℃×１分）し架橋のための熱処理（１６０℃×９０秒）を行い、裏地を得た。物性結果を表３に示す。
【００４５】
〔実施例１２〕
経糸に撚り係数（Ｋ）が５２００の８４ｄｔｅｘ／３３ｆのビスコース法レーヨン、緯糸に１１０ｄｔｅｘ／４４ｆのビスコース法レーヨンを用いて、経糸密度１３６本／インチ、緯糸密度７１本／インチの綾織物を製織した。
この生機を実施例６に準拠して精練・幅入れ、染色、仕上げ加工を行い、裏地を得た。物性結果を表３に示す。
【００４６】
〔実施例１３〕
経糸に撚り係数が７１００の５６ｄｔｅｘ／３０ｆのキュプラアンモニウムレーヨン、緯糸に８４ｄｔｅｘ／２０ｆのジアセテート長繊維を用いて、経糸密度１３６本／インチ、緯糸密度８０本／インチの平織物を製織した。
【００４７】
生機を２５℃の水に約５秒浸漬した後、脱液機で絞り率５１％にしたあと連続的にピンテンターにて、製織後の織物幅に対して１０％の幅入れを１９０℃×３０秒の条件で行った。精練は実施例１に準拠して行った。染色はジッガー染色法で分散染料（Ｃ．Ｉ  ＤＩＳＰＥＲＳＥ  ＢＬＵＥ  ２９１：１％ｏｗｆ）と分散剤（明成化学社製、ディスパーＴＬ：１ｇ／ｌ）を用いて９５℃で１時間ジアセテートを染めた後、直接染料（Ｃ．Ｉ  ＤＩＲＥＣＴ  ＢＬＵＥ  ２９１：１％ｏｗｆ）と硫酸ナトリウム５０ｇ／ｌを用いてキュプラアンモニウムレーヨンを染めた。仕上げ加工はパッドドライキュア法で、樹脂にはノンホルマリン系樹脂（住友化学社製、スミテックスレジンＮＦ−５００Ｋ：５ｗｔ％）を、触媒には金属塩系触媒（住友化学社製、スミテックスＡＣＣ  Ｘ−１１０：１．５ｗｔ％）を、柔軟剤にはメチロールアミド系柔軟剤（日華化学社製、ニッカＭＳ−１Ｆ：１ｗｔ％）を用いて、ディップ・ニップ後、予備乾燥（１００℃×１分）し架橋のための熱処理（１６０℃×９０秒）を行い、裏地を得た。物性結果を表３に示す。
【００４８】
【表１】
2006207078.tif 000003
【００４９】
【表２】
2006207078.tif 000004
【００５０】
【表３】
2006207078.tif 000005
【産業上の利用可能性】
【００５１】
本発明の目的は、滑り性を損ねることなく緯方向の伸びが８％以上のストレッチ裏地を提供することにあり、かかる性能により着用時の縫目の滑脱や圧迫感の少ない着用快適性に優れた裏地の提供を可能ならしめるものである。本発明の裏地は特に表地のストレッチ率が１５％以上の衣料の裏地に好適である。
【図面の簡単な説明】
【００５２】
【図１】比較例２における織物断面形状の電子顕微鏡写真である。
【図２】実施例７における織物断面形状の電子顕微鏡写真である。
【図１】
2006207078.tif 000006
【図２】
2006207078.tif 000007